(57)【特許請求の範囲】
【請求項１】
有機スルホン酸塩及びポリオキシアルキレンアルキルエーテルを含有することを特徴とする耐炎化繊維不織布製造用の処理剤。
【請求項２】
前記有機スルホン酸塩が、有機スルホン酸アルカリ金属塩を含む請求項１に記載の処理剤。
【請求項３】
前記有機スルホン酸アルカリ金属塩が、脂肪族系有機スルホン酸アルカリ金属塩を含むものである請求項２に記載の処理剤。
【請求項４】
前記脂肪族系有機スルホン酸アルカリ金属塩が、分子中に炭素数６〜２０の脂肪族炭化水素基を有するものである請求項３に記載の処理剤。
【請求項５】
前記ポリオキシアルキレンアルキルエーテルが、アルコール類にエチレンオキサイド及びプロピレンオキサイドを付加させた化合物を含むものである請求項１〜４のいずれか一項に記載の処理剤。
【請求項６】
前記有機スルホン酸塩の含有量と前記ポリオキシアルキレンアルキルエーテルの含有量との質量比が、ポリオキシアルキレンアルキルエーテル／有機スルホン酸塩＝２〜５０／９８〜５０である請求項１〜５のいずれか一項に記載の処理剤。
【請求項７】
請求項１〜６のいずれか一項に記載の処理剤が付着していることを特徴とする耐炎化繊維不織布。
【請求項８】
請求項１〜６のいずれか一項に記載の処理剤を耐炎化繊維に付着させた後、耐炎化繊維不織布を得ることを特徴とする耐炎化繊維不織布の製造方法。
【請求項９】
有機スルホン酸塩及びポリオキシアルキレンアルキルエーテルを含有することを特徴とする炭素繊維不織布製造用の処理剤。
【請求項１０】
前記有機スルホン酸塩が、有機スルホン酸アルカリ金属塩を含む請求項９に記載の処理剤。
【請求項１１】
前記有機スルホン酸アルカリ金属塩が、脂肪族系有機スルホン酸アルカリ金属塩を含むものである請求項１０に記載の処理剤。
【請求項１２】
前記脂肪族系有機スルホン酸アルカリ金属塩が、分子中に炭素数６〜２０の脂肪族炭化水素基を有するものである請求項１１に記載の処理剤。
【請求項１３】
前記ポリオキシアルキレンアルキルエーテルが、アルコール類にエチレンオキサイド及びプロピレンオキサイドを付加させた化合物を含むものである請求項９〜１２のいずれか一項に記載の処理剤。
【請求項１４】
前記有機スルホン酸塩の含有量と前記ポリオキシアルキレンアルキルエーテルの含有量との質量比が、ポリオキシアルキレンアルキルエーテル／有機スルホン酸塩＝２〜５０／９８〜５０である請求項９〜１３のいずれか一項に記載の処理剤。
【請求項１５】
請求項９〜１４のいずれか一項に記載の処理剤を炭素繊維に付着させた後、炭素繊維不織布を得ることを特徴とする炭素繊維不織布の製造方法。
【請求項１６】
請求項９〜１４のいずれか一項に記載の処理剤が付着していることを特徴とする炭素繊維不織布。
【発明の詳細な説明】
【技術分野】
【０００１】
本発明は、処理剤、耐炎化繊維不織布、炭素繊維不織布、及びそれらの製造方法に関する。
【背景技術】
【０００２】
一般に、炭素繊維又は耐炎化繊維は、例えばエポキシ樹脂等のマトリクス樹脂と組み合わせた炭素繊維複合材料又は難燃・防炎素材として、建材、輸送機器等の各分野において広く利用されている。例えば、炭素繊維は、炭素繊維前駆体として、例えばアクリル繊維を紡糸する工程、繊維を延伸する工程、耐炎化工程、及び炭素化工程を経て製造される。
【０００３】
炭素繊維又は耐炎化繊維は、織物の他、ローラーカード（カード機）を使用して得られる不織布等に成形して用いられることがある。不織布を製造する際、原料繊維に対してカード通過性等の各種特性を付与する観点から、繊維の表面にリン系有機化合物を含有する不織布製造用処理剤を付着させる処理が行われることがある。
【０００４】
従来、特許文献１に開示される処理剤が知られている。特許文献１は、リン系有機化合物としてトリヒドロキシエチルホスフェートを含有する処理剤をポリアクリロニトリル系酸化繊維に付着させた後、不織布加工する工程について開示する。
【先行技術文献】
【特許文献】
【０００５】
【特許文献１】特開２００３−５５８７８号公報
【発明の概要】
【発明が解決しようとする課題】
【０００６】
ところが、従来の処理剤は、カード通過性及びウェブ均一性が未だ不十分であった。
本発明が解決しようとする課題は、カード通過性及びウェブ均一性を向上できる処理剤を提供する処にある。また、本発明の別の課題は、ウェブ均一性に優れた耐炎化繊維不織布、炭素繊維不織布、及びそれらの製造方法を提供する処にある。
【課題を解決するための手段】
【０００７】
本発明者らは、前記の課題を解決するべく研究した結果、有機スルホン酸塩を含有する耐炎化繊維不織布製造用又は炭素繊維不織布製造用の処理剤がまさしく好適であることを見出した。
【０００８】
上記課題を解決するために、本発明の一態様の耐炎化繊維不織布製造用の処理剤は、有機スルホン酸塩及びポリオキシアルキレンアルキルエーテルを含有することを特徴とする。
前記処理剤において、前記有機スルホン酸塩が、有機スルホン酸アルカリ金属塩を含むことが好ましい。
【０００９】
前記処理剤において、前記有機スルホン酸アルカリ金属塩が、脂肪族系有機スルホン酸アルカリ金属塩を含むものであることが好ましい。
前記処理剤において、前記脂肪族系有機スルホン酸アルカリ金属塩が、分子中に炭素数６〜２０の脂肪族炭化水素基を有するものであることが好ましい。
【００１０】
前記処理剤において、前記ポリオキシアルキレンアルキルエーテルが、アルコール類にエチレンオキサイド及びプロピレンオキサイドを付加させた化合物を含むものであることが好ましい。
【００１１】
前記処理剤において、前記有機スルホン酸塩の含有量と前記ポリオキシアルキレンアルキルエーテルの含有量との質量比が、ポリオキシアルキレンアルキルエーテル／有機スルホン酸塩＝２〜５０／９８〜５０であることが好ましい。
【００１２】
上記課題を解決するために、本発明の別の態様の耐炎化繊維不織布は、前記処理剤が付着していることを特徴とする。
上記課題を解決するために、本発明の別の態様の耐炎化繊維不織布の製造方法は、前記処理剤を耐炎化繊維に付着させた後、耐炎化繊維不織布を得ることを特徴とする。
上記課題を解決するために、本発明の一態様の炭素繊維不織布製造用の処理剤は、有機スルホン酸塩及びポリオキシアルキレンアルキルエーテルを含有することを特徴とする。
前記処理剤において、前記有機スルホン酸塩が、有機スルホン酸アルカリ金属塩を含むことが好ましい。
前記処理剤において、前記有機スルホン酸アルカリ金属塩が、脂肪族系有機スルホン酸アルカリ金属塩を含むものであることが好ましい。
前記処理剤において、前記脂肪族系有機スルホン酸アルカリ金属塩が、分子中に炭素数６〜２０の脂肪族炭化水素基を有するものであることが好ましい。
前記処理剤において、前記ポリオキシアルキレンアルキルエーテルが、アルコール類にエチレンオキサイド及びプロピレンオキサイドを付加させた化合物を含むものであることが好ましい。
前記有機スルホン酸塩の含有量と前記ポリオキシアルキレンアルキルエーテルの含有量との質量比が、ポリオキシアルキレンアルキルエーテル／有機スルホン酸塩＝２〜５０／９８〜５０であることが好ましい。
上記課題を解決するために、本発明の別の態様の炭素繊維不織布の製造方法は、前記処理剤を炭素繊維に付着させた後、炭素繊維不織布を得ることを特徴とする。
上記課題を解決するために、本発明の別の態様の炭素繊維不織布は、前記処理剤が付着していることを特徴とする。
【発明の効果】
【００１３】
本発明によれば、カード通過性及びウェブ均一性を向上できる。
【発明を実施するための形態】
【００１４】
（第１実施形態）
以下、本発明の耐炎化繊維不織布製造用又は炭素繊維不織布製造用の処理剤（以下、単に処理剤ともいう）を具体化した第１実施形態を説明する。本実施形態の処理剤は、有機スルホン酸塩を含有する。耐炎化繊維不織布製造用の処理剤及び炭素繊維不織布製造用の処理剤は、更にポリオキシアルキレンアルキルエーテルを含有する。
【００１５】
有機スルホン酸塩を配合することにより、カード通過性及びウェブ均一性を向上させる。有機スルホン酸塩を構成する有機スルホン酸としては、例えば脂肪族系有機スルホン酸、芳香族系有機スルホン酸等が挙げられる。有機スルホン酸が炭化水素基を含む場合、炭化水素としては、直鎖状であっても分岐状であってもよい。脂肪族系有機スルホン酸の具体例としては、例えばヘプチルスルホン酸、２−エチルヘキシルスルホン酸、オクチルスルホン酸、ノニルスルホン酸、デシルスルホン酸、ウンデシルスルホン酸、ドデシルスルホン酸、トリデシルスルホン酸、テトラデシルスルホン酸、ペンタデシルスルホン酸、ヘキサデシルスルホン酸、ヘプタデシルスルホン酸、オクタデシルスルホン酸、イソオクチルスルホン酸、イソデシルスルホン酸、イソウンデシルスルホン酸、イソドデシルスルホン酸、イソトリデシルスルホン酸、イソテトラデシルスルホン酸、イソペンタデシルスルホン酸、イソヘキサデシルスルホン酸、イソヘプタデシルスルホン酸、イソオクタデシルスルホン酸、アルキル（炭素数１３−１７の混合物）スルホン酸、スルホコハク酸ジ−２−エチルヘキシル、スルホコハク酸ジオクチル、スルホコハク酸ジノニル、スルホコハク酸ジドデシル、スルホコハク酸ジヘキサデシル、スルホコハク酸ジイソブチル等が挙げられる。
【００１６】
芳香族系有機スルホン酸の具体例としては、例えばデシルベンゼンスルホン酸、ウンデシルベンゼンスルホン酸、ドデシルベンゼンスルホン酸、トリデシルベンゼンスルホン酸、テトラデシルベンゼンスルホン酸、ペンタデシルベンゼンスルホン酸、ヘキサデシルベンゼンスルホン酸、ヘキサデシルジフェニルエーテルジスルホン酸等が挙げられる。
【００１７】
有機スルホン酸のカウンターとして使用される塩としては、例えばアルカリ金属塩、アンモニウム塩、有機アミン塩等が挙げられる。アルカリ金属塩の具体例としては、例えばナトリウム塩、カリウム塩等が挙げられる。有機アミン塩の具体例としては、例えばポリオキシアルキレンアルキルアミン、モノアルカノールアミン、ジアルカノールアミン、トリアルカノールアミン等が挙げられる。
【００１８】
これらの具体例の中で、有機スルホン酸塩は、有機スルホン酸アルカリ金属塩を含むものであることが好ましい。かかる構成により、カード通過性及びウェブ均一性をより向上させる。
【００１９】
また、これらの具体例の中で、有機スルホン酸塩は、脂肪族系有機スルホン酸アルカリ金属塩を含むものが好ましい。かかる構成により、カード通過性及びウェブ均一性をより向上させる。
【００２０】
また、これらの具体例の中で、有機スルホン酸塩は、分子中に炭素数６〜２０の脂肪族炭化水素基を有する脂肪族系有機スルホン酸アルカリ金属塩を含むものが好ましい。かかる構成により、カード通過性及びウェブ均一性をより向上させる。
【００２１】
上述した有機スルホン酸塩は、１種類の有機スルホン酸塩を単独で使用してもよいし、又は２種以上の有機スルホン酸塩を適宜組み合わせて使用してもよい。
本実施形態の耐炎化繊維不織布製造用の処理剤及び炭素繊維不織布製造用の処理剤は、更にポリオキシアルキレンアルキルエーテルを含有する。かかる構成により、カード通過性及びウェブ均一性をより向上させる。
【００２２】
ポリオキシアルキレンアルキルエーテルとしては、例えばアルコール類にアルキレンオキサイドを付加させ化合物等が挙げられる。アルコール類としては、１価アルコールであっても、多価アルコールであっても、芳香族系アルコールであってもよい。
【００２３】
ポリオキシアルキレンアルキルエーテルの原料として用いられるアルコール類の具体例としては、例えば（１）メタノール、エタノール、プロパノール、ブタノール、ペンタノール、ヘキサノール、オクタノール、ノナノール、デカノール、ウンデカノール、ドデカノール、トリデカノール、テトラデカノール、ペンタデカノール、ヘキサデカノール、ヘプタデカノール、オクタデカノール、ノナデカノール、エイコサノール、ヘンエイコサノール、ドコサノール、トリコサノール、テトラコサノール、ペンタコサノール、ヘキサコサノール、ヘプタコサノール、オクタコサノール、ノナコサノール、トリアコンタノール等の直鎖アルキルアルコール、（２）イソプロパノール、イソブタノール、イソヘキサノール、２−エチルヘキサノール、イソノナノール、イソデカノール、イソトリデカノール、イソテトラデカノール、イソトリアコンタノール、イソヘキサデカノール、イソヘプタデカノール、イソオクタデカノール、イソノナデカノール、イソエイコサノール、イソヘンエイコサノール、イソドコサノール、イソトリコサノール、イソテトラコサノール、イソペンタコサノール、イソヘキサコサノール、イソヘプタコサノール、イソオクタコサノール、イソノナコサノール、イソペンタデカノール等の分岐アルキルアルコール、（３）テトラデセノール、ヘキサデセノール、ヘプタデセノール、オクタデセノール、ノナデセノール等の直鎖アルケニルアルコール、（４）イソヘキサデセノール、イソオクタデセノール等の分岐アルケニルアルコール、（５）シクロペンタノール、シクロヘキサノール等の環状アルキルアルコール、（６）フェノール、ベンジルアルコール、モノスチレン化フェノール、ジスチレン化フェノール、トリスチレン化フェノール等の芳香族系アルコール、（７）エチレングリコール、プロピレングリコール、１，３−プロパンジオール、１，２−ブタンジオール、１，３−ブタンジオール、１，４−ブタンジオール、１，４−ブタンジオール、２−メチル−１，２−プロパンジオール、１，５−ペンタンジオール、１，６−ヘキサンジオール、２，５−ヘキサンジオール、２−メチル−２，４−ペンタンジオール、２，３−ジメチル−２，３−ブタンジオール、グリセリン、２−メチル−２−ヒドロキシメチル−１，３−プロパンジオール、２−エチル−２−ヒドロキシメチル−１，３−プロパンジオール、トリメチロールプロパン、ソルビタン、ペンタエリスリトール、ソルビトール等の多価アルコール等が挙げられる。
【００２４】
ポリオキシアルキレンアルキルエーテルの原料として用いられるアルキレンオキサイドの具体例としては、例えばエチレンオキサイド、プロピレンオキサイド等が挙げられる。アルキレンオキサイドの付加モル数は、適宜設定されるが、好ましくは０．１〜６０モル、より好ましくは１〜４０モル、さらに好ましくは２〜３０モル、特に好ましくは２〜２０モルである。なお、アルキレンオキサイドの付加モル数は、仕込み原料中におけるアルコール類１モルに対するアルキレンオキサイドのモル数を示す。また、アルキレンオキサイドは、ランダム付加体として構成されても、ブロック付加体として構成されてもよい。
【００２５】
ポリオキシアルキレンアルキルエーテルの質量平均分子量は、特に限定されないが、好ましくは１，８００以下、より好ましくは１，５００以下、さらに好ましくは１，０００以下である。かかる範囲に規定することにより、有機スルホン酸塩との併用による本発明の効果をより向上させる。尚、ポリオキシアルキレンアルキルエーテルの質量平均分子量は、ゲル浸透クロマトグラフィー（ＧＰＣ）を用いて測定することができる。
【００２６】
本実施形態の処理剤において、ポリオキシアルキレンアルキルエーテルが、アルコール類にエチレンオキサイド及びプロピレンオキサイドを付加させた化合物を含むものが好ましい。かかる構成により、ウェブ均一性をより向上させる。
【００２７】
上述したポリオキシアルキレンアルキルエーテルは、１種類のポリオキシアルキレンアルキルエーテルを単独で使用してもよいし、又は２種以上のポリオキシアルキレンアルキルエーテルを適宜組み合わせて使用してもよい。
【００２８】
本実施形態の処理剤において、有機スルホン酸塩の含有量とポリオキシアルキレンアルキルエーテルの含有量との質量比は、適宜設定されるが、ポリオキシアルキレンアルキルエーテル／有機スルホン酸塩＝２〜５０／９８〜５０であることが好ましく、５〜４０／９５〜６０であることがより好ましい。かかる範囲に規定することにより、ウェブ均一性をより向上させる。
【００２９】
（第２実施形態）
次に、本発明に係る耐炎化繊維不織布及び炭素繊維不織布（以下、単に不織布ともいう。）、又はそれらの製造方法を具体化した第２実施形態について説明する。本実施形態の不織布は、不織布に第１実施形態の処理剤が付着している。本実施形態の不織布は、まず第１実施形態の処理剤を耐炎化繊維又は炭素繊維に付着させる工程が行われ、次にカーディングによるウェブ形成工程を行うことにより製造される。不織布に対する処理剤の付着量については特に制限はないが、不織布に処理剤（溶媒を含まない）が好ましくは０．０１〜１０質量％、より好ましくは０．１〜２質量％となるよう付着している。
【００３０】
不織布を構成する耐炎化繊維及び炭素繊維の種類としては、特に制限はないが、例えば、アクリル繊維を原料として得られたＰＡＮ系繊維、ピッチを原料として得られたピッチ系繊維等が挙げられる。例えばアクリル繊維が用いられる場合、アクリル繊維としては、少なくとも９０モル％以上のアクリロニトリルと、１０モル％以下の耐炎化促進成分とを共重合させて得られるポリアクリロニトリルを主成分とする繊維から構成されることが好ましい。耐炎化促進成分としては、例えばアクリロニトリルに対して共重合性を有するビニル基含有化合物が好適に使用できる。原料繊維の単繊維繊度については、特に限定はないが、性能及び製造コストのバランスの観点から、好ましくは０．１〜２．０ｄＴｅｘである。また、原料繊維の繊維束を構成する単繊維の本数についても特に限定はないが、性能及び製造コストのバランスの観点から、好ましくは１，０００〜９６，０００本である。
【００３１】
本実施形態の耐炎化繊維又は炭素繊維の製造方法は、まず上述した原料繊維を得た後、製糸する製糸工程が行われる。次に、その製糸工程で製造された繊維束を２００〜３００℃、好ましくは２３０〜２７０℃の酸化性雰囲気中で耐炎化繊維に転換する耐炎化処理工程が行われる。さらに炭素繊維を得る場合は、前記耐炎化繊維をさらに３００〜２０００℃、好ましくは３００〜１３００℃の不活性雰囲気中で炭化させる炭素化処理工程が行われる。炭素化処理工程は、耐炎化処理工程に続けて行ってもよい。
【００３２】
本実施形態の不織布の製造方法は、上述したようにまず第１実施形態の処理剤を耐炎化繊維又は炭素繊維に付着させる工程が行われる。耐炎化繊維又は炭素繊維に処理剤を付着させる方法は、公知の方法を適宜採用できる。例えば、浸漬給油法、ローラー浸漬法、ローラー接触法、スプレー法、抄紙法、計量ポンプを用いたガイド給油法等、一般に工業的に用いられている方法を適用できる。
【００３３】
第１実施形態の処理剤を繊維に付着させる際の形態としては、例えば有機溶媒溶液、水性液等が挙げられる。処理剤は、好ましくは水性のエマルション液の状態で耐炎化繊維又は炭素繊維に付着される。処理剤が適用される繊維の長さは、特に限定されず、一般にステープルと呼ばれる短繊維、一般にフィラメントと呼ばれる長繊維のものが挙げられる。
【００３４】
続いて、乾燥処理し、処理剤の溶液に含まれている水等の溶媒の除去を行うことにより、耐炎化繊維又は炭素繊維ストランドを得ることができる。ここでの乾燥処理は、例えば、熱風、熱板、ローラー、各種赤外線ヒーター等を熱媒として利用した方法を採用できる。
【００３５】
次に、ウェブ形成工程が行われる。ウェブ形成工程は、上記処理剤が付着した耐炎化繊維又は炭素繊維にカーディングを行い、不織布からなるウェブを製造する工程である。カーディングは、公知のカード機を用いて行うことができる。例えばフラットカード、コンビネーションカード、ローラーカード等が挙げられる。
【００３６】
本実施形態の処理剤、耐炎化繊維不織布、炭素繊維不織布、及びそれらの製造方法の作用及び効果について説明する。
（１）本実施形態では、不織布を製造する前に繊維に付与される耐炎化繊維不織布製造用又は炭素繊維不織布製造用の処理剤において、有機スルホン酸塩を含有する。したがって、耐炎化繊維又は炭素繊維からカード機を使用して不織布に成形した場合、繊維の脱落等を抑制することによりカード通過性を向上できる。また、製造されたカードウェブに斑がなくウェブ均一性に優れる耐炎化繊維不織布又は炭素繊維不織布を得ることができる。
【００３７】
なお、上記実施形態は以下のように変更してもよい。
・本実施形態の処理剤には、本発明の効果を阻害しない範囲内において、処理剤の品質保持のための安定化剤や制電剤として、上記以外の界面活性剤、帯電防止剤、つなぎ剤、酸化防止剤、紫外線吸収剤等の通常処理剤に用いられる成分をさらに配合してもよい。
【実施例】
【００３８】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００３９】
試験区分１（耐炎化繊維不織布製造用又は炭素繊維不織布製造用の処理剤の調製）
・実施例１：表１に示すように、ドデシル−６−スルホン酸のナトリウム塩（Ａ−１）８０部と、テトラデシルアルコールにエチレンオキサイド１０モル及びプロピレンオキサイド５モル付加させた化合物（Ｂ−１）２０部とをよく混合し、撹拌を続けながら固形分濃度が３０％となるようにイオン交換水を徐々に加えることにより実施例１の処理剤を調製した。
【００４０】
・実施例２〜１２，１５〜２０、参考例１３，１４，２１，２２、及び比較例１〜１２：実施例１と同様にして、表１に示す有機スルホン酸塩、ポリオキシアルキレンアルキルエーテル、及び必要によりその他化合物の全部又は一部をよく混合して均一にすることで、実施例２〜１２，１５〜２０、参考例１３，１４，２１，２２、及び比較例１〜１２の処理剤を調製した。
【００４１】
各例の処理剤中における有機スルホン酸塩の種類と含有量、ポリオキシアルキレンアルキルエーテルの種類と含有量、その他化合物の種類と含有量は、表１の「有機スルホン酸塩」欄、「ポリオキシアルキレンアルキルエーテル」欄、「その他化合物」欄に示すとおりである。
【００４２】
【表１】
0006795228.tif 000002
表１において、
Ａ−１：ドデシル−６−スルホン酸のナトリウム塩
Ａ−２：テトラデシル−７−スルホン酸のカリウム塩
Ａ−３：オクタデシルスルホン酸のナトリウム塩
Ａ−４：オクチルスルホン酸のナトリウム塩
Ａ−５：ドデシルベンゼンスルホン酸のナトリウム塩
Ａ−６：ドデシル−６−スルホン酸のアンモニウム塩
Ａ−７：ドデシル−６−スルホン酸のジブチルエタノールアミン塩
Ａ−８：ドデシルベンゼンスルホン酸のトリエタノールアミン塩
ｒａ−１：ドデシル−６−スルホン酸
ｒａ−２：ドデシルベンゼンスルホン酸
Ｂ−１：テトラデシルアルコールにエチレンオキサイド１０モル及びプロピレンオキサイド５モル付加させた化合物
Ｂ−２：ドデシルアルコールにエチレンオキサイド５モル及びプロピレンオキサイド１０モル付加させた化合物
Ｂ−３：ドデシルアルコールのエチレンオキサイド１０モル付加物
Ｃ−１：トリヒドロキシエチルホスフェート
Ｃ−２：ラウリルリン酸エステルカリウム塩を示す。
【００４３】
試験区分２（耐炎化繊維不織布及び炭素繊維不織布の製造）
試験区分１で調製した耐炎化繊維不織布製造用又は炭素繊維不織布製造用の処理剤を用いて、耐炎化繊維不織布及び炭素繊維不織布を製造した。
【００４４】
アクリロニトリル９５質量％、アクリル酸メチル３．５質量％、メタクリル酸１．５質量％からなる極限粘度１．８０の共重合体を、ジメチルアセトアミド（ＤＭＡＣ）に溶解してポリマー濃度が２１．０質量％、６０℃における粘度が５００ポイズの紡糸原液を作成した。紡糸原液は、紡浴温度３５℃に保たれたＤＭＡＣの７０質量％水溶液の凝固浴中に孔径（内径）０．０７５ｍｍ、ホール数１２，０００の紡糸口金よりドラフト比０．８で吐出した。
【００４５】
凝固糸を水洗槽の中で脱溶媒と同時に５倍に延伸して水膨潤状態のアクリル繊維ストランドを作成した。これに公知の炭素繊維前駆体用処理剤の４％イオン交換水溶液を浸漬法にて炭素繊維前駆体用処理剤の付着量が１質量％（溶媒を含まない）となるように給油した。その後、このアクリル繊維ストランドを１３０℃の加熱ローラーで乾燥緻密化処理を行い、さらに１７０℃の加熱ローラー間で１．７倍の延伸を施した後に糸管に巻き取ることで炭素繊維前駆体を得た。この炭素繊維前駆体から糸を解舒し、２００℃〜３００℃の空気雰囲気下で耐炎化処理することにより耐炎化繊維を得た。その後、窒素雰囲気下で３００〜１，３００℃の温度勾配を有する炭素化炉で焼成して炭素繊維に転換後、糸管に巻き取った。
【００４６】
上記のように得られた耐炎化繊維及び炭素繊維をそれぞれ５０ｍｍにカットしてから、試験区分１で調製した処理剤の２％水溶液中に浸漬させて、繊維上に処理剤が固形分として１．０％付与された繊維を得た。
【００４７】
得られた繊維を用いて、カード通過性及びウェブ均一性を以下に示されるように評価した。結果を表１の「カード通過性」欄、「ウェブ均一性」欄に示す。
試験区分３（評価）
・カード通過性
上記のように得られた処理剤で処理済み耐炎化繊維又は炭素繊維２０ｇを、２０℃で６５％ＲＨの恒温室内で２４時間調湿した後、ローラーカード（カード機）に供した。投入量（ｇ）に対して排出された量（ｇ）の割合を算出し、下記の基準で評価した。
【００４８】
・カード通過性の評価基準
４：排出量が８５％以上
３：排出量が７０％以上且つ８５％未満
２：排出量が６０％以上且つ７０％未満
１：排出量が６０％未満
・ウェブ均一性
カード通過性評価で作成したカードウェブの地合いの均一性を目視にて下記の基準で評価した。
【００４９】
・ウェブの均一性の評価基準
◎：斑が全くなく、均一である場合
○：僅かな斑が認められるが、実用上問題でない場合
×：広範囲にはっきりと斑が確認でき、製品とならない場合
表１の各比較例に対する各実施例の評価結果からも明らかなように、本発明の処理剤によると、カード通過性及びウェブ均一性を向上できる。
【要約】
【課題】カード通過性及びウェブ均一性を向上できる処理剤を提供する。また、ウェブ均一性に優れた耐炎化繊維不織布及び炭素繊維不織布を提供する。
【解決手段】本発明は、有機スルホン酸塩を含有することを特徴とする耐炎化繊維不織布用又は炭素繊維不織布用の処理剤である。また、かかる処理剤が付着している耐炎化繊維不織布又は炭素繊維不織布である。
【選択図】なし